Un produit fondu selon l’invention comportant plus de 90% d’une mayénite sous la forme d’un électrure présente de préférence une ou plusieurs des caractéristiques optionnelles suivantes : - la teneur en composés oxydes est supérieure à 95%, de préférence supérieure à 96%, de préférence supérieure à 97%, de préférence supérieure à 98%, en pourcentages en masse sur la base de la masse du produit fondu ; - le carbone et les composés oxydes représentent ensemble plus de 99%, de préférence plus de 99,5%, de préférence 100% de la masse du produit fondu ; - la teneur en carbone est supérieure à 15 ppm, de préférence supérieure à 20 ppm, de préférence supérieure à 100 ppm, de préférence supérieure à 300 ppm, de préférence supérieure à 500 ppm, de préférence supérieure à 700 ppm, et/ou de préférence inférieure à 4%, de préférence inférieure à 3%, de préférence inférieure 2%, de préférence inférieure à 1,5%, en pourcentages en masse sur la base de la masse du produit fondu ; - la quantité de mayénite est supérieure à 92%, de préférence supérieure à 93%, de préférence supérieure à 94%, de préférence supérieure à 95%, de préférence supérieure à 96%, de préférence supérieure à 97%, de préférence supérieure à 98%, de préférence supérieure à 99%, en pourcentage massique sur la base des phases cristallisées ; - la quantité de phase amorphe, mesurée comme décrit dans les exemples, est inférieure à 30%, de préférence inférieure à 20%, de préférence inférieure à 15%, de préférence inférieure à 10%, en pourcentage massique sur la base de la masse du produit fondu ; - dans un mode de réalisation préféré, de préférence pour une mayénite sous la forme d’un électrure, la quantité totale des éléments Ca, Sr, Al, C et O, Ca+Sr+Al+O+C est supérieure à 97%, de préférence supérieure à 98%, de préférence supérieure à 99%, en pourcentage en masse sur la base de la masse du produit fondu ; - le rapport (CaO+SrO)/Al 2 O 3 , CaO, SrO, et Al 2 O 3 étant des teneurs molaires sur la base des oxydes, est supérieur à 1,60, de préférence supérieur à 1,64, de préférence supérieur à 1,68, et de préférence inférieur à 2, de préférence inférieur à 1,94, de préférence inférieur à 1,86, de préférence inférieur à 1,80, de préférence inférieur à 1,76, de préférence inférieur à 1,74 ; - dans un mode de réalisation, la mayénite comprend au moins un élément choisi parmi Mg, K, Na, Li, Ba, Ga, Si, Ge, Sn, Ti, Zr, Cr, Mn, Fe, Co, Ni, Cu, Zn, de préférence en substitution de Ca et/ou Sr et/ou Al ; - le spectre Raman d’un produit fondu selon l’invention comporte une bande à 1870 cm -1 , le spectre Raman étant déterminé à l’aide d’une source monochromatique de longueur d’onde égale à 532 nm ; - une partie des nano-cages de la mayénite sont occupées par des anions, de préférence choisis parmi F - , Cl - , OH - , H - , O 2 - , O - , O 2 (2-) , N 3- , NH 2- , NH 2 - , C 2 (2-) , S - , CN - , NO 2 - , S 2 - , et leurs mélanges, ladite mayénite comportant en outre des électrons libres ; - une partie des nano-cages de la mayénite sont occupées par des O 2- et une partie des nano-cages de la mayénite sont occupées par des anions choisis parmi F - , Cl - , OH - , H - , O 2 - , O - , O 2 (2-) , N 3- , NH 2- , NH 2 - , C 2 (2-) , S - , CN - , NO 2 - , S 2 - , un dit anion pouvant être identique ou différent selon la nano-cage considérée, ladite mayénite comportant en outre des électrons libres ; - des anions différents peuvent être logés dans différentes nano-cages de la mayénite ou, de préférence, toutes les nano-cages occupées par un anion sont occupées par des anions identiques, ladite mayénite comportant en outre des électrons libres.